(57)【特許請求の範囲】
【請求項１】
基材シートの一方の面に熱転写性色材層を形成し、他方の面に耐熱滑性層が形成されてなる熱転写シートにおいて、上記耐熱滑性層が下記構造式で表されるウレタン変性アクリル系樹脂を被膜形成成分として含有する耐熱性塗料から形成されていることを特徴とする熱転写シート。
0004291452.tif 000010
（式中、Ｚは下記のモノマーから誘導された滑性付与基を表わし、６個のＲ1は夫々互いに独立して水素原子又はメチル基を表わし、Ｒ2はＣ1〜Ｃ16の炭化水素基を表わし、Ｘ及びＹは直鎖状又は分岐鎖状のアルキレン基を表わす。ｌ（エル）とｍとｎとｏ（オー）とｐの合計を１００とした場合に、ｌは２０〜９０、ｍは５〜８０、ｎは０〜５０、ｏは１０〜８０、ｐは０〜４０の整数とし、ｌ（エル）とｍとｎとｏ（オー）とｐの合計が１００となる組み合わせを、それぞれの数値範囲から選択するものとする。）
［モノマー］：ラウリル（メタ）アクリレート、ステアリル（メタ）アクリレート、γ−（メタ）アクリロキシプロピルトリメトキシシラン、トリフルオロメチルビニルエーテル又はトリフルオロエチル（メタ）アクリレート。
【請求項２】
前記構造式で表される樹脂の分子量が１万〜２０万である請求項１に記載の熱転写シート。
【請求項３】
耐熱性塗料が、前記構造式の樹脂と、シリルイソシアネート化合物、シラノール変性シリコンオイル、燐酸エステル化合物、少なくとも１個のフリーのイソシアネート基を有するイソシアネート変性シリコン化合物及びシリコン変性樹脂から選ばれる少なくとも１種とを被膜形成成分として含有する請求項１に記載の熱転写シート。
【請求項４】
耐熱性塗料が、無機及び／又は有機の微粒子を含む請求項１に記載の熱転写シート。
【請求項５】
有機の微粒子がシリコン樹脂微粒子である請求項４に記載の熱転写シート。
【請求項６】
耐熱滑性層の厚みが０．１〜２μｍである請求項１に記載の熱転写シート。
【請求項７】
耐熱滑性層と基材との間に帯電防止剤を含有するプライマー層を有する請求項１に記載の熱転写シート。
【発明の詳細な説明】
【０００１】
【発明が属する技術分野】
本発明は熱転写シートに関し、更に詳しくは耐熱性及び柔軟性を同時に有する被膜形成が可能であるウレタン変性アクリル樹脂を含む耐熱性塗料からなる耐熱滑性層を有する熱転写シートに関する。
【０００２】
【従来の技術】
従来、各種プラスチックフイルム、シート、樹脂成形体の表面の保護のために、所謂プラスチック塗料が知られている。プラスチックフイルムの１つの用途として熱転写シートがある。以下本発明の樹脂及び塗料の用途の１例として熱転写シートを挙げて本発明を説明する。該熱転写シートとしては、ポリエステルフイルム等の一方の面に昇華性染料とバインダーとからなる染料層を設けた昇華型熱転写シートと、該染料層の代わりに顔料とワックスとからなるインキ層を設けた熱溶融型の熱転写シートが知られている。これらの熱転写シートはその背面からサーマルヘッドによって画像状に加熱され、染料層の染料又はインキ層を被転写材に転写させ画像を形成するものである。
【０００３】
【発明が解決しようとする課題】
上記熱転写シートによりサーマルヘッドで画像形成を行う場合、基材フイルムがポリエステルフイルム等の熱可塑性フイルムである場合には、サーマルヘッドの熱によってサーマルヘッドが基材フイルムに融着して画像形成が困難であるという問題がある。このような問題を解決する方法として、耐熱性のある材料からなる耐熱滑性層を形成することが種々提案されている。従来の優れた耐熱滑性層は、水酸基を含有する熱可塑性樹脂とポリイソシアネートとからなる架橋硬化した耐熱滑性層である。
【０００４】
上記のポリイソシアネートを架橋剤として使用して耐熱滑性層を形成する方法は、通常の耐熱性のある熱可塑性樹脂から形成した耐熱滑性層に比べて、耐熱性等の諸物性に優れているが、上記ポリイソシアネートを使用する方法では、ポリイソシアネートによる架橋を十分にするために熟成処理（例えば、６０℃のオーブン中に５日間保持等）が要求され、熱転写シートの生産計画、熟成中の熱転写シートの保管場所の確保等に問題がある。又、これらの熱転写シートはロール状に巻かれて保管されるので、熱転写シートの色材層面とその裏面が接するために、背面層側へ染料層又はインキ層の着色剤が転移するという問題もある。
【０００５】
又、通常の紫外線及び電子線等の電離放射線硬化性樹脂（エポキシ（メタ）アクリレート、ウレタン（メタ）アクリレート、ポリエステル（メタ）アクリレート等）を用いて耐熱滑性層を形成した場合には、耐熱滑性層の架橋密度が低いと耐熱性が劣り、一方、架橋密度が高いと形成される層の柔軟性が劣るという欠点がある。又、上記と同様な理由で背面層側へ染料層又はインキ層の着色剤が転移するという問題もある。
従って、本発明の目的は、優れた耐熱性、被膜性、柔軟性、スリップ性、サーマルヘッドの走行性及び背面の汚染防止性等の耐熱滑性層を有する熱転写シートを提供することである。
【０００６】
【課題を解決するための手段】
上記目的は以下の本発明によって達成される。即ち、本発明は、基材シートの一方の面に熱転写性色材層を形成し、他方の面に耐熱滑性層が形成されてなる熱転写シートにおいて、上記耐熱滑性層が下記構造式で表されるウレタン変性アクリル系樹脂を被膜形成成分として含有する耐熱性塗料から形成されていることを特徴とする熱転写シートである。
0004291452.tif 000002
（式中、Ｚは下記のモノマーから誘導された滑性付与基を表わし、６個のＲ1は夫々互いに独立して水素原子又はメチル基を表わし、Ｒ2はＣ1〜Ｃ16の炭化水素基を表わし、Ｘ及びＹは直鎖状又は分岐鎖状のアルキレン基を表わす。ｌ（エル）とｍとｎとｏ（オー）とｐの合計を１００とした場合に、ｌは２０〜９０、ｍは５〜８０、ｎは０〜５０、ｏは１０〜８０、ｐは０〜４０の整数とし、ｌ（エル）とｍとｎとｏ（オー）とｐの合計が１００となる組み合わせを、それぞれの数値範囲から選択するものとする。）
［モノマー］：ラウリル（メタ）アクリレート、ステアリル（メタ）アクリレート、γ−（メタ）アクリロキシプロピルトリメトキシシラン、トリフルオロメチルビニルエーテル又はトリフルオロエチル（メタ）アクリレート。
【０００７】
本発明によれば、熱転写シート等のプラスチックフイルム等に、優れた耐熱性、被膜性、柔軟性、スリップ性、サーマルヘッドの走行性及び背面の汚染防止性等を与えることができる耐熱性樹脂を提供することができる。特に、熱転写シートの耐熱滑性層の形成においては、形成される被膜の硬化手段として紫外線や電子線等の電離放射線が使用できるために、層を形成した後の熟成処理は不要となり、染料層やインク層からの着色剤による背面の汚染がない耐熱滑性層を形成することができる。
【０００８】
【発明の実施の形態】
次に好ましい実施の形態を挙げて本発明を更に詳しく説明する。
本発明の耐熱性ウレタン変性アクリル系樹脂は、メタクリル酸メチル２０〜９０モルとステアリルアクリレート等の滑性付与基を有するビニルモノマー５〜８０モルとメタクリル酸０〜５０モルと２−ヒドロキシエチルメタクリレート１０〜８０モルを共重合して得られるアクリル共重合体であって、該共重合体中に存在している水酸基にメタクリロイルオキシエチルイソシアネート（２−イソシアネートエチルメタクリレート）を反応させて得られる樹脂である。
【０００９】
従って、上記メタクリロイルオキシエチルイソシアネートが、共重合体中に存在している全ての水酸基に反応している必要はなく、共重合体中の２−ヒドロキシエチルメタクリレート単位の水酸基の少なくとも１０モル％以上、好ましくは５０モル％以上がメタクリロイルオキシエチルイソシアネートと反応していればよい。上記の２−ヒドロキシエチルメタクリレートに代えて又は併用して、２−ヒドロキシエチルアクリレート、２−ヒドロキシプロピルアクリレート、２−ヒドロキシプロピルメタクリレート、４−ヒドロキシブチルアクリレート、４−ヒドロキシブチルメタクリレート等の水酸基を有するモノマーも使用することができる。
【００１０】
以上の如く、従来の水酸基含有アクリル樹脂中に存在している水酸基を利用して、分子中に多数のメタクリロイル基を導入したウレタン変性アクリル系樹脂によって、例えば、熱転写シートの耐熱滑性層を形成する場合には、硬化手段として紫外線や電子線等の電離放射線が使用できるために、層を形成した後の熟成処理は不要となり、しかも高架橋密度でありながら柔軟性及び耐熱性に優れた耐熱滑性層を形成することができる。しかもこれらの共重合体は側鎖に滑性付与基を有しているので、耐熱性層を形成した場合に、外層は滑性を帯びており、従って熱転写シートをロール状に巻いて保管しておいても、この層の面に染料層やインキ層が接触してもこれらの層の染料やインキが付着或は移行することがなく、背面層が着色剤によって汚染されるという問題が解決されている。
【００１１】
上記のウレタン変性アクリル系樹脂は、前記共重合体を溶解可能な溶剤、例えば、ケトン、セロソルブ、ＤＭＳＯ等に溶解させ、この溶液を撹拌しながら、メタクリロイルオキシエチルイソシアネートを滴下及び反応させることにより、イソシアネート基がアクリル樹脂の水酸基と反応してウレタン結合を生じ、該ウレタン結合を介して樹脂中にメタリロイル基を導入することができる。この際使用するメタクリロイルオキシエチルイソシアネートの使用量は、アクリル樹脂の水酸基とイソシアネート基との比率で水酸基１モル当たりイソシアネート基０．１〜５モル、好ましくは０．５〜３モルの範囲になる量である。尚、上記樹脂中の水酸基当量以上のメタクリロイルオキシエチルイソシアネートを使用する場合には、このメタクリロイルオキシエチルイソシアネートは樹脂中のカルボキシル基とも反応して−ＣＯＮＨ−ＣＨ2ＣＨ2−の連結を生じることもあり得る。
【００１２】
以上の例は、前記構造式において、全てのＲ１及びＲ２がメチル基であり、Ｘ及びＹがエチレン基である場合であるが、本発明は、これらに限定されず、６個のＲ１は夫々独立して水素原子又はメチル基であってもよく、更にＲ２の具体例としては、例えば、メチル基、エチル基、ｎ−又はｉｓｏ−プロピル基、ｎ−、ｉｓｏ−又はｔｅｒｔ−ブチル基、置換又は未置換のフェニル基、置換又は未置換のベンジル基等が挙げられ、Ｘ及びＹの具体例としては、エチレン基、プロピレン基、ジエチレン基、ジプロピレン基等が挙げられる。
このようにして得られる本発明で使用するウレタン変性アクリル系樹脂は全体の分子量としては、ＧＰＣで測定した、標準ポリスチレン換算の分子量で１万〜２０万、更に２〜４万であることがより好ましい。
尚、上記の滑性付与基としては、例えば、ラウリル基、ステアリル基等の長鎖アルキル基、プロピルトリメトキシシラン基、メトキシシラン基等の珪素含有基、トリフロロエチル基、ヘプタデカフルオロデシル基等のフルオロアルキル基等が挙げられる。これらの基を有するビニルモノマーとしては、ラウリル（メタ）アクリレート、ステアリル（メタ）アクリレート、γ−（メタ）アクリロキシプロピルトリメトキシシラン、トリフルオロメチルビニルエーテル、トリフルオロエチル（メタ）アクリレート等であることが好ましい。
【００１３】
次に本発明のウレタン変性アクリル系樹脂の製造例を示す。
製造例１（ＡＰ−１７５）
冷却器、滴下ロート及び温度計付きの２リットルの四つ口フラスコに、プロピレングリコールモノメチルエーテルアセテート４０ｇ及びメチルエチルケトン（ＭＥＫ）４０ｇを仕込み、２−ヒドロキシエチルメタクリレート（ＨＥＭＡ）２２．４ｇ、メチルメタクリレート（ＭＭＡ）５７．８５ｇ、メタクリル酸（ＭＡＡ）７．４ｇ、ステアリルアクリレート（ＳＴＡ）１６．２ｇ、プロピレングリコールモノメチルエーテルアセテート３０ｇ及びＭＥＫ３０ｇの混合液を滴下ロートを経て、約２時間かけて滴下させながら１００〜１１０℃の温度下で８時間反応させた後、室温まで冷却した。
これに、２−イソシアネートエチルメタクリレート（昭和電工製、カレンズＭＯＩ）２７．８ｇ、プロピレングリコールモノメチルエーテルアセテート３０ｇ及びＭＥＫ３０ｇの混合液を加えて付加反応させた。反応生成物のＩＲ分析により２２００ｃｍ-1の吸収ピークの消失を確認し反応を終了した。
【００１４】
製造例２（ＡＰ−１７５Ａ）
冷却器、滴下ロート及び温度計付きの２リットルの四つ口フラスコに、プロピレングリコールモノメチルエーテルアセテート４０ｇ及びＭＥＫ４０ｇを仕込み、ＨＥＭＡ２２．４ｇ、ＭＭＡ５７．８５ｇ、ＭＡＡ７．４ｇ、ラウリルメタクリレート（ＬＡＭ）１２．７ｇ、プロピレングリコールモノメチルエーテルアセテート３０ｇ及びＭＥＫ３０ｇの混合液を滴下ロートを経て、約２時間かけて滴下させながら１００〜１１０℃の温度下で８時間反応させた後、室温まで冷却した。
これに、２−イソシアネートエチルメタクリレート（昭和電工製、カレンズＭＯＩ）２７．８ｇ、プロピレングリコールモノメチルエーテルアセテート３０ｇ及びＭＥＫ３０ｇの混合液を加えて付加反応させた。反応生成物のＩＲ分析により２２００ｃｍ-1の吸収ピークの消失を確認し反応を終了した。
【００１５】
製造例３（ＡＰ−１７５Ｂ）
冷却器、滴下ロート及び温度計付きの２リットルの四つ口フラスコに、プロピレングリコールモノメチルエーテルアセテート４０ｇ及びＭＥＫ４０ｇを仕込み、ＨＥＭＡ２２．４ｇ、ＭＭＡ５７．８５ｇ、ＭＡＡ７．４ｇ、γ−メタクリロキシプロピルメトキシシラン（γ−ＭＰＭＳ）８．６５ｇ、プロピレングリコールモノメチルエーテルアセテート３０ｇ及びＭＥＫ３０ｇの混合液を滴下ロートを経て、約２時間かけて滴下させながら１００〜１１０℃の温度下で８時間反応させた後、室温まで冷却した。
これに、２−イソシアネートエチルメタクリレート（昭和電工製、カレンズＭＯＩ）２７．８ｇ、プロピレングリコールモノメチルエーテルアセテート３０ｇ及びＭＥＫ３０ｇの混合液を加えて付加反応させた。反応生成物のＩＲ分析により２２００ｃｍ-1の吸収ピークの消失を確認し反応を終了した。
以上で得られた本発明のウレタン変性アクリル系樹脂のモノマー組成を表１に、該樹脂の物性値を表２に示す。
【００１６】
0004291452.tif 000003
【００１７】
0004291452.tif 000004
【００１８】
本発明の耐熱塗料は、上記本発明のウレタン変性アクリル系樹脂を被膜形成成分として、適当な有機溶剤に溶解してなることを特徴とする。使用する有機溶剤としては、上記したようなウレタン変性アクリル系樹脂を溶解する有機溶剤であれば何れでもよいが、塗工性や乾燥性を考慮すると、トルエン、キシレン等の芳香族系溶剤、アセトン、ＭＥＫ、メチルイソブチルケトン、シクロヘキサノン等のケトン系溶剤、メチルセロソルブ、エチルセロソルブ等のセロソルブ系有機溶剤等が挙げられ、特にこれらの溶剤からなる混合系溶剤が好ましく使用される。
【００１９】
上記塗料における前記ウレタン変性アクリル系樹脂の固形分濃度は特に限定されないが、一般的には重量基準で約１〜５０重量％の濃度が好ましい。本発明の耐熱塗料は、その用途に従って各種の添加剤を含有することができる。これらの添加剤は形成される被膜に滑性、帯電防止性、更なる耐熱性等を付与する等の目的で使用される。これらの添加剤については以下の熱転写シートへの応用を代表例として更に詳しく説明する。
以上の本発明のウレタン変性アクリル系樹脂及び耐熱塗料の使用方法を、熱転写シートの耐熱滑性層の形成に応用する例を挙げて更に詳しく説明する。
【００２０】
熱転写シートで使用する基材シートとしては、従来公知のある程度の耐熱性と強度を有するものであればいずれのものでもよく、例えば、０．５〜５０μｍ、好ましくは２〜１０μｍ程度の厚さの紙、各種加工紙、ポリエステルフイルム、ポリスチレンフイルム、ポリプロピレンフイルム、アラミドフイルム、ポリカーボネートフイルム、ポリビニルアルコールフイルム、セロファン等であり、特に好ましいものはポリエステルフイルムである。これらの基材シートは枚葉式であってもよいし、連続フイルムであってもよく特に限定されない。これらの中で特に好ましいものはポリエチレンテレフタレートフイルムであり、又、必要に応じて該フイルムの一方の面又は両面に夫々プライマー層や接着層を形成することも好ましい。
【００２１】
本発明では、必要に応じて上記のプライマー層や接着剤層を介して基材フイルムの表面に、前記耐熱塗料を用いて耐熱滑性層を形成する。又、本発明では上記の材料から耐熱滑性層を形成するに当たり、耐熱滑性層のスリップ性を更に向上させる目的で、特にシリルイソシアネート化合物又はそれらの縮合物、シラノール変性シリコンオイル、燐酸エステル化合物及び少なくとも１個のフリーのイソシアネート基を有するイソシアネート変性シリコン化合物及びシリコン変性樹脂から選ばれる少なくとも１種を前記耐熱塗料に添加して使用することが好ましい。
【００２２】
これらのシリルイソシアネート化合物としては、アルキルシリルイソシアネート系化合物：ＲnＳｉ（ＮＣＯ）4-n、アルコキシシランイソシアネート系化合物：（ＲＯ）nＳｉ（ＮＣＯ）4-n、及びテトライソシアネート系化合物：Ｓｉ（ＮＣＯ）4の３系列のシリルイソシアネート化合物が挙げられる。これらの化合物は、商品名「オルガチック−ＳＩ」で松本製薬工業から入手して使用することができる。
【００２３】
これらのシリルイソシアネート化合物の具体例としては、例えば、テトライソシアナトシラン〔Ｓｉ（ＮＣＯ）4〕、メチルシリルトリイソシアネート〔ＣＨ3Ｓｉ（ＮＣＯ）3〕、フェニルシリルトリイソシアネート〔Ｃ6Ｈ5Ｓｉ（ＮＣＯ）3〕、ジメチルシリルジイソシアネート〔（ＣＨ3）2Ｓｉ（ＮＣＯ）2〕、ジフェニルシリルジイソシアネート〔（Ｃ6Ｈ5）2Ｓｉ（ＮＣＯ）2〕、エチルシリルトリイソシアネート〔ＣＨ3ＣＨ2Ｓｉ（ＮＣＯ）3〕等が挙げられ、これらは一般式ＲnＳｉ（ＮＣＯ）4-n（ｎ＝０、１、２、Ｒ＝ＣＨ3―、ＣＨ3ＣＨ2−、Ｃ6Ｈ5−等）で表される。
【００２４】
これらのシリルイソシアネート化合物は、前記本発明のウレタン変性アクリル樹脂１００重量部に対して約１〜１００重量部、好ましくは５〜５０重量部の範囲で使用する。これらのシリルイソシアネート化合物は、形成される被膜の樹脂成分を架橋させるとともに、基材フイルムに対する被膜の密着性を向上させ、更に形成される被膜の滑性も向上させる作用がある。
【００２５】
又、形成される耐熱滑性層の滑性を向上させる目的で、前記シリルイソシアネートとともにシラノール変性シリコンオイルを併用することが好ましい。このシラノール変性シリコンオイルは、下記式Ａのように分子の両末端に水酸基を有するジメチルシリコンオイル、
0004291452.tif 000005
下記式Ｂのように分子片末端に水酸基を有するジメチルシリコンオイル、
0004291452.tif 000006
【００２６】
下記式Ｃのように分子の末端に複数の水酸基を有するジメチルシリコンオイル、
0004291452.tif 000007
及び下記式Ｄのように分子の側鎖に複数の水酸基を有するジメチルシリコンオイル等のシラノール基含有シリコンオイルが挙げられる。
0004291452.tif 000008
上記式におけるｎ及びｍは１以上の整数である。
【００２７】
これらのシラノール基含有シリコンオイルは、前記本発明のウレタン変性アクリル樹脂１００重量部に対して約０．１〜２０重量部、好ましくは０．５〜１０重量部の範囲で使用する。これらのシラノール基含有シリコンオイルは、形成される被膜の被膜形成成分となるとともに、前記アクリル樹脂及び前記シリルイソシアネート化合物とも反応してブリードアウトしない滑剤として被膜の滑性を向上させる作用がある。
【００２８】
上記のシリルイソシアネートとシラノール基含有シリコンオイルの加水分解及び縮合触媒成分として燐酸エステルを使用することが望ましい。燐酸エステルは、特に、エチルアシッドホスフェート、プロピルアシッドホスフェート、ブチルアシッドホスフェート、オクチルアシッドホスフェート、トリデシルアシッドホスフェート等であり、一般式（ＲＯ）2Ｐ＝Ｏ（ＯＨ）、ＲＯＰ＝Ｏ（ＯＨ）2（Ｒ＝−Ｃ2Ｈ5、−Ｃ3Ｈ7、−Ｃ4Ｈ9、−Ｃ8Ｈ17、−Ｃ13Ｈ27等）で表されるもので、酸性の燐酸エステルが好ましい。これらの酸性燐酸エステルは、前記本発明のウレタン変性アクリル樹脂１００重量部に対して約０．０５〜５０重量部、好ましくは１〜２０重量部の範囲で使用する。
【００２９】
本発明において特に好ましい態様は、前記シリルイソシアネートに対して、前記シラノール変性シリコンオイル及び／又は酸性燐酸エステルを併用する態様であって、特に上記３者を併用することが好ましい。併用する場合のこれらの成分の比率は、前記ウレタン変性アクリル樹脂に対する使用割合に相当する。これらの３成分を併用する場合には、これらの３成分を適当な溶剤、例えば、イソシアネート基に対して不活性である、エステル系、ケトン系、エーテル系、脂肪族系、塩素化脂肪族系等の溶剤に約５〜３０重量％程度の濃度に溶解して使用することが好ましい。このような３成分を含む溶液の濃度は約２．５〜２５．０重量部であり、該溶液は前記本発明のウレタン変性アクリル樹脂１００重量部に対して約５０〜８００重量部、好ましくは１００〜６５０重量部の範囲で使用する。
【００３０】
又、本発明の別の好ましい実施形態では、上記の如き滑剤に代えて、或いは併用してシロキサン変性有機ポリイソシアネートを用いることができる。このイソシアネート変性有機ポリイソシアネートは、例えば、トルエン−２，４−ジイソシアネート、４−メトキシ−１，３−フェニレンジイソシアネート等の公知のポリイソシアネートと、アミノ変性シリコンオイル、エポキシ変性シリコンオイル、アルコール変性シリコンオイル、メルカプト変性シリコンオイル、カルボキシル変性シリコンオイル等の如き反応性シリコンオイルとを、フリーのイソシアネート基が少なくとも１個残るように反応させて得られる化合物である。このような化合物は、例えば、大日精化工業株式会社から商品名「ダイアロマーＳＰ−９０１」等として入手して本発明で使用することができる。又、該化合物は特開平９−１１８０８４号公報に記載の方法で製造し且つ本発明で使用することができる。
【００３１】
これらのシロキサン変性有機ポリイソシアネートは、前記本発明のウレタン変性アクリル樹脂１００重量部に対して約１〜３００重量部、好ましくは１０〜  １５０重量部の範囲で使用することができる。これらのシロキサン変性有機ポリイソシアネートは、形成される被膜の樹脂成分を架橋させるとともに、染料等に対する防汚性や基材フィルムに対する被膜の密着性を向上させ、形成される被膜の滑性を向上させる作用がある。
【００３２】
上記の材料の他にも耐熱滑性層のスリップ性を更に向上させる目的で、ワックス、高級脂肪酸アミド、界面活性剤、硫酸エステル、脂肪酸エステル等のエステル類等の熱離型剤や、シリコン或いはフッ素樹脂のような有機微粒子、シリカ、クレー、タルク、炭酸カルシウム等の無機微粒子等を含有することも出来る。特に、シリコン等の有機微粒子は、サーマルヘッド印加時における熱転写シートの走行性を安定化させることができるために好ましい。
【００３３】
又、界面活性剤としては、ステアリル硫酸ナトリウム、ラウリル硫酸ナトリウム、ミリスチル硫酸ナトリウム、ステアリン酸ナトリウム、ラウリン酸ナトリウム、ミリスチン酸ナトリウム、ステアリルスルホン酸ナトリウム、ラウリルスルホン酸ナトリウム、ジオクチルスルホコハク酸ナトリウム等の陰イオン界面活性剤、ステアリルトリメチルアンモニウムクロライド、ラウリルピリジニウムクロライド等の陽イオン界面活性剤が挙げられ、中でも特に固体の界面活性剤は、常温で固体のためにベタツキがなく、ブロッキングや裏移りが防止でき、それでいて、サーマルヘッドとの接触時にのみ表面にブリードアウトして、効果的に表面に滑り性を付与できるために好ましい。
【００３４】
又、前記シリコンオイルの他にも、アミノ基、エポキシ基、カルボキシル基、カルビノール基、（メタ）アクリル基、メルカプト基、フェノール基、ポリエーテル基等の反応性有機基やポリエーテル基、メチルスチリル基、アルキル基、高級脂肪酸エステル基、アルコキシ基等の非反応性有機基をポリシロキサンの側鎖、両末端、片末端のいずれか／又は複数の部位に導入した各種のシリコンオイルを必要に応じて用いることができる。
【００３５】
更に耐熱層の滑性を更に向上させるために、各種のシリコン変性樹脂も単独で或いは前記の各種の滑剤と併用することができる。このようなシリコン変性樹脂は、シリコンオイルによってポリウレタン樹脂、アクリル樹脂、ポリエステル樹脂等を変性或いは反応性シリコンオイルと各樹脂の原料とを共重合したものであって、例えば、新中村化学（商品名ＵＶＲ−８等）、大日精化工業（商品名ダイアロマーＳＰ−２４２０等）、東亜合成（商品名ＸＳ−４５００等）等から入手して本発明で使用することができる。これらのシリコン系化合物は、前記本発明のウレタン変性アクリル樹脂１００重量部に対して約０．０５〜１００重量部、好ましくは１〜５０重量部の範囲で使用することができる。
【００３６】
又、最終的に得られる熱転写シートの帯電を防止するために、カーボンブラック、酸化スズ、酸化チタン等の金属酸化物、各種金属アルコキシド、ＩＴＯ粉末等の導電性フィラーやポリアニリン、ポリチオフェン、ポリピロール等の有機導電性材料を包含することができる。更に得られる耐熱滑性層の柔軟性や架橋密度を調整するために、通常の熱可塑性樹脂やアクリル系、その他の単官能又は多官能のモノマー、オリゴマー等を包含させることができる。
【００３７】
例えば、単官能ではテトラヒドロフルフリル（メタ）アクリレート、ヒドロキシエチル（メタ）アクリレート、ビニルピロリドン、（メタ）アクリロイルオキシエチルサクシネート、（メタ）アクリロイルオキシエチルフタレート等のモノ（メタ）アクリレート、２官能以上では、骨格構造で分類するとポリオール（メタ）アクリレート（エポキシ変性ポリオール（メタ）アクリレート、ラクトン変性ポリオール（メタ）アクリレート等）、ポリエステル（メタ）アクリレート、エポキシ（メタ）アクリレート、ウレタン（メタ）アクリレート、その他ポリブタジエン系、イソシアヌール酸系、ヒダントイン系、メラミン系、リン酸系、イミド系、フォスファゼン系等の骨格を有するポリ（メタ）アクリレートであり、紫外線、電子線硬化性である様々なモノマー、オリゴマー、ポリマーが利用できる。
【００３８】
更に得られる耐熱滑性層の柔軟性や架橋密度を調整するために、通常の熱可塑性樹脂やアクリル系、その他の単官能又は多官能のモノマー、オリゴマー等を包含させることができる。
例えば、単官能ではテトラヒドロフルフリル（メタ）アクリレート、ヒドロキシエチル（メタ）アクリレート、ビニルピロリドン、（メタ）アクリロイルオキシエチルサクシネート、（メタ）アクリロイルオキシエチルフタレート等のモノ（メタ）アクリレート、２官能以上では、骨格構造で分類するとポリオール（メタ）アクリレート（エポキシ変性ポリオール（メタ）アクリレート、ラクトン変性ポリオール（メタ）アクリレート等）、ポリエステル（メタ）アクリレート、エポキシ（メタ）アクリレート、ウレタン（メタ）アクリレート、その他ポリブタジエン系、イソシアヌール酸系、ヒダントイン系、メラミン系、リン酸系、イミド系、フォスファゼン系等の骨格を有するポリ（メタ）アクリレートであり、紫外線、電子線硬化性である様々なモノマー、オリゴマー、ポリマーが利用できる。
【００３９】
更に詳しく述べると、２官能のモノマー、オリゴマーとしてはポリエチレングリコールジ（メタ）アクリレート、ポリプロピレングリコールジ（メタ）アクリレート、ネオペンチルグリコールジ（メタ）アクリレート、１，６−ヘキサンジオールジ（メタ）アクリレート等、３官能のモノマー、オリゴマー、ポリマーとしてはトリメチロールプロパントリ（メタ）アクリレート、ペンタエリスリトールトリ（メタ）アクリレート、脂肪族トリ（メタ）アクリレート等、４官能のモノマー、オリゴマーとしてはペンタエリスリトールテトラ（メタ）アクリレート、ジトリメチロールプロパンテトラ（メタ）アクリレート、脂肪族テトラ（メタ）アクリレート等が挙げられ、５官能以上のモノマー、オリゴマーとしてはジペンタエリスリトールペンタ（メタ）アクリレート、ジペンタエリスリトールヘキサ（メタ）アクリレート等の他、ポリエステル骨格、ウレタン骨格、フォスファゼン骨格を有する（メタ）アクリレート等が挙げられる。官能基数は特に限定されるものではないが、官能基数が３より小さいと耐熱性が低下する傾向があり、又、２０以上では柔軟性が低下する傾向があるため、特に官能基数が３〜２０のものが好ましい。
【００４０】
耐熱滑性層を形成するには、上記の如き材料をアセトン、ＭＥＫ、トルエン、キシレン等の適当な溶剤中に溶解又は分散させて塗工液を調製し、この塗工液をグラビアコーター、ロールコーター、ワイヤーバー等の慣用の塗工手段により塗工及び乾燥し、次いで紫外線や電子線等の電離放射線を照射して架橋成膜処理することによって形成される。
その塗工量即ち耐熱滑性層の厚みも重要であって、本発明では固形分基準で２．０ｇ／ｍ2以下、好ましくは０．１〜１．０ｇ／ｍ2の厚みで充分な性能を有する耐熱滑性層を形成することができる。厚みが０．１ｇ／ｍ2未満では耐熱滑性層としての性能が不十分であり、一方、厚みが２．０ｇ／ｍ2を超えると、サーマルヘッドから色材層への熱伝導性が低下するので好ましくない。
【００４１】
上記基材シートの一方の面に形成する色材層としては、昇華型熱転写シートの場合には昇華性の染料を含む層を形成し、一方、熱溶融型の熱転写シートの場合には顔料で着色したワックスインキ層を形成する。以下昇華型熱転写シートの場合を代表例として説明するが、本発明は昇華型熱転写シートにのみ限定されるものではない。
【００４２】
染料層に使用する染料としては、従来公知の熱転写シートに使用されている染料はいずれも本発明に有効に使用可能であり特に限定されていない。例えば、幾つかの好ましい染料としては、赤色染料として、MS Red G、Macrolex Red Violet R、CeresRed7B、Samaron Red HBSL、Resolin Red F3BS等が挙げられ、又、黄色の染料としては、ホロンブリリアントイエロー６ＧＬ、ＰＴＹ−５２、マクロレックスイエロー６Ｇ等が挙げられ、又、青色染料としては、カヤセットブルー７１４、ワクソリンブルーＡＰ−ＦＷ、ホロンブリリアントブルーＳ−Ｒ、ＭＳブルー１００等が挙げられる。
【００４３】
上記の如き染料を担持するためのバインダー樹脂として好ましいものを例示すれば、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセタール、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられるが、これらの中では、セルロース系、ビニル系、アクリル系、ポリウレタン系及びポリエステル系等の樹脂が耐熱性、染料の移行性等の点から好ましい。
【００４４】
染料層は、前記の基材シートの一方の面に、以上の如き染料及びバインダーに必要に応じて添加剤、例えば、離型剤等を加えたものを、適当な有機溶剤に溶解したり或は有機溶剤や水に分散した分散体を、例えば、グラビア印刷法、スクリーン印刷法、グラビア版を用いたリバースロールコーティング法等の任意の形成手段により塗布及び乾燥して形成することができる。
【００４５】
このようにして形成する染料層は０．２〜５．０μｍ、好ましくは０．４〜２．０μｍ程度の厚さであり、又、染料層中の昇華性染料は、染料層の重量の５〜９０重量％、好ましくは１０〜７０重量％の量で存在する。形成する染料層は所望の画像がモノカラーである場合は前記染料のうちから１色を選んで形成し、又、所望の画像がフルカラー画像である場合には、例えば、適当なシアン、マゼンタ及びイエロー（更に必要に応じてブラック）を選択して、イエロー、マゼンタ及びシアン（更に必要に応じてブラック）の染料層を形成する。
【００４６】
上記の如き熱転写シートを用いて、画像を形成するために使用する受像シートは、その記録面が前記の染料に対して染料受容性を有するものであればいかなるものでもよく、又、染料受容性を有しない紙、金属、ガラス、合成樹脂等である場合には、その少なくとも一方の表面に染料受容層を形成すればよい。又、熱溶融型の熱転写シートの場合には、被転写材は特に限定されず、通常の紙やプラスチックフイルムであってもよい。上記の熱転写シート及び上記の如き受像シートを使用して熱転写を行う際に使用するプリンターとしては公知の熱転写プリンターがそのまま使用可能であり、特に限定されない。
【００４７】
尚、以上の説明では、耐熱滑性層がプライマー層を介して基材シートに形成されている例を挙げて本発明を説明したが、必要に応じて、上述した帯電防止剤をプライマー層に添加しても、耐熱滑性層に添加しても、又、両方に添加しても、いずれでも帯電防止性を付与することができる。又、基材シートに易接着処理が施されていたり、耐熱滑性層の基材に対する密着性が良好である場合には、プライマー層はなくてもよく、この場合は、必要に応じて耐熱滑性層に上述した帯電防止剤を添加することで帯電防止性を付与することができる。
【００４８】
【実施例】
次に実施例及び比較例を挙げて本発明を更に具体的に説明する。尚、文中、部又は％とあるのは特に断りのない限り重量基準である。
実施例１
基材フイルムとして６μｍ厚のポリエチレンテレフタレートフイルムに下記組成のプライマー層用塗工液Ａを乾燥時約０．１ｇ／ｍ2になるように塗布及び乾燥し、そのプライマー層の上に、下記組成の耐熱滑性層用塗工液Ａを乾燥時約１ｇ／ｍ2になるように塗布及び乾燥した。更に、電子線照射装置（日新ハイボルテージ製Curetron EBC-200-AA2）を用いて１７５ｋＶで５Ｍｒａｄ照射して、硬化処理を行ない、耐熱滑性層を形成した。基材フイルムの他方の面に、下記組成の熱転写色材層用塗工液Ａを乾燥時約１．０ｇ／ｍ2になるように塗布及び乾燥して熱転写色材層を形成し、本発明の実施例１の熱転写シートを作製した。
【００４９】
プライマー用塗工液Ａ：
ポリエステル樹脂（ザ・インクテック製、Ｄアンカー改３）            １部
メチルエチルケトン（ザ・インクテック製）                          ６部
１，４−ジオキサン（大阪有機化学工業製、ジオキサン）              ３部
【００５０】
耐熱滑性用塗工液Ａ：
製造例１のウレタン変性ステアリル基修飾アクリル系樹脂（新中村化学製、ＡＰ１７５）（固形分基準）                                  ８．００部
ウレタンアクリレート（新中村化学製、ＮＫオリゴＵ−１５ＨＡ）１．３０部
シリルイソシアネート組成物（松本製薬工業株式会社製、オルガチックスＳＩＣ４３４*1）                                          ２０．００部
リン酸トリアクリレート（大阪有機化学工業製、ビスコート3PA） ０．７２部
タルク（日本タルク製、ミクロエースＬ−１）                  ０．１４部
タルク（日本タルク製、ミクロエースＰ−３）                  ０．３４部
メチルエチルケトン（ザ・インクテック製）                  ４７．４２部
トルエン（ザ・インクテック製）                            ４７．４２部
１−メトキシ−２−プロパノール                              ０．３０部
（＊１：シリルイソシアネート／シラノール変性シリコンオイル／酸性燐酸エステル（重量比２０／１／１）の混合物の１０％酢酸エチル溶液。）
【００５１】
熱転写色材層用塗工液Ａ：
ＭＳ−ＲＥＤ−Ｇ（三井東圧化学製、ディスパースレッド６０）  ２．００部
マクロレックスレッドバイオレットＲ（バイエル社製、ディスパースバイオレット２６）                                                  １．５０部
ポリビニルアセタール樹脂（積水化学製、エスレックスＫＳ−５）３．５０部
メチルエチルケトン（ザ・インクテック製）                  ４６．５０部
トルエン（ザ・インクテック製）                            ４６．５０部
【００５２】
実施例２
実施例１の耐熱滑性層用塗工液Ａに代えて下記の塗工液Ｂを用いた以外は、実施例１と同様にして実施例２の熱転写シートを得た。
耐熱滑性用塗工液Ｂ：
製造例１のウレタン変性ステアリル基修飾アクリル系樹脂（新中村化学製、ＡＰ１７５）（固形分基準）                                  ８．００部
ウレタンアクリレート（新中村化学製、ＮＫオリゴＵ−１５ＨＡ）１．３０部
リン酸トリアクリレート（大坂有機化学工業製、ビスコート3PA） ０．７２部
ポリシロキサン／ポリイソシアネート化合物（大日精化工業製、ダイアロマーＳＰ−９０１、固形分１５％）                              ２７．６４部
ポリジメチルシロキサン含有アクリル樹脂（新中村化学製、ＵＶＲ−８、固形分５０％）                                                  ２．３３部
タルク（日本タルク製、ミクロエースＬ−１）                  ０．４３部
タルク（日本タルク製、ミクロエースＰ−３）                  １．００部
メチルエチルケトン（ザ・インクテック製）                  ５８．５８部
【００５３】
実施例３
実施例１の耐熱滑性層用塗工液Ａに代えて下記の塗工液Ｃを用いた以外は、実施例１と同様にして実施例３の熱転写シートを得た。
耐熱滑性用塗工液Ｃ：
製造例１のウレタン変性ステアリル基修飾アクリル系樹脂（新中村化学製、ＡＰ１７５）（固形分基準）                                  ８．００部
ウレタンアクリレート（新中村化学製、ＮＫオリゴＵ−１５ＨＡ）１．３０部
リン酸トリアクリレート（大坂有機化学工業製、ビスコート3PA） ０．７２部
ポリシロキサン／ポリイソシアネート化合物（大日精化工業製、ダイアロマーＳＰ−９０１、固形分１５％）                              ２２．０８部
ウレタンシリコンエラストマー（大日精化工業製、ダイアロマーSP-2420、固形分２０％）                                                １２．９６部
タルク（日本タルク製、ミクロエースＬ−１）                  ０．５３部
タルク（日本タルク製、ミクロエースＰ−３）                  １．２５部
メチルエチルケトン（ザ・インクテック製）                  ５３．１６部
【００５４】
実施例４
実施例３のプライマー用塗工液Ａに代えて下記のプライマー用塗工液Ｂを用いた以外は、実施例３と同様にして実施例４の熱転写シートを得た。
プライマー用塗工液Ｂ：
スルホン化ポリアニリン（三菱レイヨン製、aquaPASS、固形分１０％水溶液）０．２５部（固形分）
ポリエステル樹脂（日本合成化学工業製、ポリエスターＷＲ−９６１、固形分３０％）                                          ４．７５部（固形分）
リン酸エステル系界面活性剤（第一工業製薬製、プライサーフA217E）０．２部
イソプロピルアルコール（ＩＰＡ）（ザ・インクテック製）          ４０部
純水                                                        ５４．８部
【００５５】
実施例５
実施例４の耐熱滑性層用塗工液Ｃに代えて下記の塗工液Ｆを用いた以外は、実施例４と同様にして実施例５の熱転写シートを得た。
耐熱滑性用塗工液Ｆ：
製造例２のウレタン変性ラウリル基修飾アクリル系樹脂（新中村化学製、ＡＰ１７５Ａ）（固形分基準）                                      ８部
１５官能ウレタンアクリレート（新中村化学製、ＮＫオリゴU-15HA）１．３部
リン酸トリアクリレート（大坂有機化学工業製、ビスコート3PA） ０．７２部
ポリシロキサン／ポリイソシアネート化合物（大日精化工業製、ダイアロマーＳＰ−９０１、固形分１５％）                              ２２．０８部
ウレタンシリコンエラストマー（大日精化工業製、ダイアロマーSP-2420、固形分２０％）                                                １２．９６部
タルク（日本タルク製、ミクロエースＬ−１）                  ０．５３部
タルク（日本タルク製、ミクロエースＰ−３）                  １．２５部
メチルエチルケトン（ザ・インクテック製）                  ５３．１６部
【００５６】
実施例６
実施例４の耐熱滑性層用塗工液Ｃに代えて下記の塗工液Ｇを用いた以外は、実施例４と同様にして実施例６の熱転写シートを得た。
耐熱滑性用塗工液Ｇ：
製造例３のウレタン変性γ−メタクリロキシプロピルメトキシシラン基修飾アクリル系樹脂（新中村化学製、ＡＰ１７５Ｂ）（固形分基準）          ８部
１５官能ウレタンアクリレート（新中村化学製、ＮＫオリゴU-15HA）１．３部
リン酸トリアクリレート（大坂有機化学工業製、ビスコート3PA） ０．７２部
ポリシロキサン／ポリイソシアネート化合物（大日精化工業製、ダイアロマーＳＰ−９０１、固形分１５％）                              ２２．０８部
ウレタンシリコンエラストマー（大日精化工業製、ダイアロマーSP-2420、固形分２０％）                                                １２．９６部
タルク（日本タルク製、ミクロエースＬ−１）                  ０．５３部
タルク（日本タルク製、ミクロエースＰ−３）                  １．２５部
メチルエチルケトン（ザ・インクテック製）                  ５３．１６部
【００５７】
実施例７
実施例４の耐熱滑性層用塗工液Ｃに代えて下記の塗工液Ｈを用いた以外は、実施例４と同様にして実施例７の熱転写シートを得た。
耐熱滑性用塗工液Ｈ：
製造例１のウレタン変性ステアリル基修飾アクリル系樹脂（新中村化学製、ＡＰ１７５）（固形分基準）                                      １０部
１５官能ウレタンアクリレート（新中村化学製、ＮＫオリゴU-15HA）６．８部
ポリシロキサン／ポリイソシアネート化合物（大日精化工業製、ダイアロマーＳＰ−９０１、固形分１５％）                                    ３４部
ウレタンシリコンエラストマー（大日精化工業製、ダイアロマーSP-2420、固形分２０％）                                                １７．０５部
シリコンレジンパウダー（信越化学工業製、ＫＭＰ−５９０）  １．９５３部
メチルエチルケトン（ザ・インクテック製）                  ２９．７８部
【００５８】
実施例８
実施例４の耐熱滑性層用塗工液Ｃに代えて下記の塗工液Ｉを用いた以外は、実施例４と同様にして実施例８の熱転写シートを得た。
耐熱滑性用塗工液Ｉ：
製造例１のウレタン変性ステアリル基修飾アクリル系樹脂（新中村化学製、ＡＰ１７５）（固形分基準）                                      １０部
１５官能ウレタンアクリレート（新中村化学製、ＮＫオリゴU-15HA）６．８部
ポリシロキサン／ポリイソシアネート化合物（大日精化工業製、ダイアロマーＳＰ−９０１、固形分１５％）                                    ３４部
ウレタンシリコンエラストマー（大日精化工業製、ダイアロマーSP-2420、固形分２０％）                                                １７．０２部
シリコンレジンパウダー（信越化学工業製、ＫＭＰ−５９０）    １．９５部
片末端アルキル変性シリコンオイル（信越化学工業製、KF-4917） ０．４２部
メチルエチルケトン（ザ・インクテック製）                  ２９．８１部
【００５９】
実施例９
実施例４の耐熱滑性層用塗工液Ｃに代えて下記の塗工液Ｊを用いた以外は、実施例４と同様にして実施例９の熱転写シートを得た。
耐熱滑性用塗工液Ｊ：
製造例１のウレタン変性ステアリル基修飾アクリル系樹脂（新中村化学製、ＡＰ１７５）（固形分基準）                                      １０部
１５官能ウレタンアクリレート（新中村化学製、ＮＫオリゴU-15HA）６．８部
ポリシロキサン／ポリイソシアネート化合物（大日精化工業製、ダイアロマーＳＰ−９０１、固形分１５％）                                    ３３部
ウレタンシリコンエラストマー（大日精化工業製、ダイアロマーSP-2420、固形分２０％）                                                １６．３５部
シリコンレジンパウダー（信越化学工業製、ＫＭＰ−５９０）  １．８７６部
片末端メタアクリロキシプロピル基変性シリコンオイル（信越化学工業製、Ｘ−２２−１７４ＤＸ）                                    ０．４０２部
メチルエチルケトン（ザ・インクテック製）                ３１．５７２部
【００６０】
実施例１０
実施例４の耐熱滑性層用塗工液Ｃに代えて下記の塗工液Ｋを用いた以外は、実施例４と同様にして実施例１０の熱転写シートを得た。
耐熱滑性用塗工液Ｋ：
製造例１のウレタン変性ステアリル基修飾アクリル系樹脂（新中村化学製、ＡＰ１７５）（固形分基準）                                      １０部
１５官能ウレタンアクリレート（新中村化学製、ＮＫオリゴU-15HA）    ４部
ポリシロキサン／ポリイソシアネート化合物（大日精化工業製、ダイアロマーＳＰ−９０１、固形分１５％）                                    ２１部
ポリジメチルシロキサン含有アクリル樹脂（新中村化学製、UVR-8、固形分５０％）                                                      ３．９５２部
シリコンレジンパウダー（信越化学工業製、ＫＭＰ−５９０）    １．３３部
メチルエチルケトン（ザ・インクテック製）                ５９．７１８部
【００６１】
実施例１１
実施例４の耐熱滑性層用塗工液Ｃに代えて下記の塗工液Ｌを用いた以外は、実施例４と同様にして実施例１１の熱転写シートを得た。
耐熱滑性用塗工液Ｌ：
製造例１のウレタン変性ステアリル基修飾アクリル系樹脂（新中村化学製、ＡＰ１７５）（固形分基準）                                      １０部
１５官能ウレタンアクリレート（新中村化学製、ＮＫオリゴU-15HA）４．５部
ポリシロキサン／ポリイソシアネート化合物（大日精化工業製、ダイアロマーＳＰ−９０１、固形分１５％）                                ２２．３部
シリコーングラフトアクリル樹脂（東亜合成製、ＸＳ−４５００、固形分３０％）                                                      １０．５８部
シリコンレジンパウダー（信越化学工業製、ＫＭＰ−５９０）    １．３３部
メチルエチルケトン（ザ・インクテック製）                  ５１．２９部
【００６２】
実施例１２
実施例７のプライマー用塗工液Ｂに代えて、実施例１のプライマー用塗工液Ａを用いた以外は、実施例７と同様にして実施例１２の熱転写シートを得た。
実施例１３
実施例９のプライマー用塗工液Ｂに代えて、実施例１のプライマー用塗工液Ａを用いた以外は、実施例９と同様にして実施例１３の熱転写シートを得た。
【００６３】
比較例１
実施例１の耐熱滑性層用塗工液Ａに代えて下記の塗工液Ｄを用いた他は実施例１と同様にして比較例１の熱転写シートを得た。
耐熱滑性用塗工液Ｄ：
スチレン骨格を有するウレタン変性アクリロイル基修飾アクリル系樹脂（Ｓｔ／ＭＡＡ／ＨＥＭＡ←ＭＯＩ＝８０部／１０部／１０部）（新中村化学製、ＡＰ１４７）（固形分基準）                                  ７．００部
ウレタンアクリレート（新中村化学製、ＮＫオリゴＵ−１５ＨＡ）２．３０部
リン酸トリアクリレート（大阪有機化学工業製、ビスコート3PA） ０．７２部
タルク（日本タルク製、ミクロエースＬ−１）                  ０．１４部
タルク（日本タルク製、ミクロエースＰ−３）                  ０．３４部
リン酸エステル（第一工業製薬製、プライサーフＡ−２０８Ｓ）    ０．３部
メチルエチルケトン（ザ・インクテック製）                  ４７．４２部
トルエン（ザ・インクテック製）                            ４７．４２部
【００６４】
比較例２
実施例１の耐熱滑性層用塗工液Ａに代えて下記の塗工液Ｅを用い、且つ塗膜の硬化を６０℃オーブン中で５日間エージングして行った他は、実施例１と同様にして比較例２の熱転写シートを得た。
耐熱滑性用塗工液Ｅ：
ポリビニルブチラール樹脂（積水化学製、ＢＸ−１）            ５．０７部
ポリイソシアネート硬化剤（大日本インキ製、バーノックD750）２９．４６部
油性ポリオール樹脂（三井東圧化学製、オレスターＣ１０６６）  １．４８部
水酸化マグネシウム（協和化学製、キスマ５Ａ）                ０．３６部
タルク（日本タルク製、ミクロエースＬ−１）                  ０．２０部
タルク（日本タルク製、ミクロエースＰ−３）                  ０．７０部
リン酸エステル（第一工業製薬製、プライサーフＡ−２０８Ｓ）  ４．２２部
メチルエチルケトン（ザ・インクテック製）                ２９．２５５部
トルエン（ザ・インクテック製）                          ２９．２５５部
【００６５】
以上の実施例及び比較例のそれぞれの転写シートの染料移行性及びサーマルヘッド走行性を下記の方法で評価した。評価結果を表３に示す。
評価方法
・染料移行性：
熱転写シートの耐熱滑性層と色材層とを合わせ、２０ｇ／ｃｍ2の荷重をかけ、６０℃のオーブンに１２時間放置した後、耐熱滑性層への染料の移行を目視で判断し、染料移行の無いものを○とした。
・サーマルヘッド走行性：
熱転写シートの熱転写色材層と従来より使用されている受像シートの受像面とを重ね、サーマルヘッドとプラテンロールとの間に挟み、走行させながら印画（サーマルヘッドに通電）した時の熱転写シートのしわ及びスティッキングの発生及び受像シートとの熱融着を評価し、しわ、スティッキング及び熱融着のないものを○とした。
【００６６】
0004291452.tif 000009
【００６７】
【発明の効果】
本発明によれば、熱転写シート等のプラスチックフイルム等に、優れた耐熱性、被膜性、柔軟性、スリップ性、及びサーマルヘッドの走行性等を与えることができる耐熱性樹脂を提供することができる。特に、熱転写シートの耐熱滑性層の形成においては、形成される被膜の硬化手段として紫外線や電子線等の電離放射線が使用できるために、層を形成した後の熟成処理は不要となり、しかも高架橋密度でありながら柔軟性及び耐熱性に優れた耐熱滑性層を形成することができる。